(57)【要約】【課題】本発明の一実施形態は、ＰＶＣフィルム、ＰＥＴフィルム及びＰＰフィルムに対する密着性及び画像の光沢度に優れるインクジェットインクを提供することを目的とする。【解決手段】本発明の一実施形態は、インクジェットインクにおいて、水、顔料、オレフィン系樹脂粒子、アクリル系樹脂粒子及び沸点が２４０℃以上の水溶性有機溶媒を含む。【選択図】なし【特許請求の範囲】
【請求項１】
水、顔料、オレフィン系樹脂粒子、アクリル系樹脂粒子及び沸点が２４０℃以上の水溶性有機溶媒を含むことを特徴とするインクジェットインク。
【請求項２】
前記水溶性有機溶媒は、ジアルキレングリコール及び／又はトリアルキレングリコールであることを特徴とする請求項１に記載のインクジェットインク。
【請求項３】
前記オレフィン系樹脂粒子は、プロピレンと（メタ）アクリル酸エステルの共重合体を含むことを特徴とする請求項１又は２に記載のインクジェットインク。
【請求項４】
請求項１乃至３のいずれか一項に記載のインクジェットインクを吐出する吐出手段を有することを特徴とするインクジェット記録装置。
【請求項５】
請求項１乃至３のいずれか一項に記載のインクジェットインクを非多孔質基材に吐出する工程を有することを特徴とするインクジェット記録方法。
【請求項６】
前記インクジェットインクが吐出された非多孔質基材を加熱する工程をさらに有することを特徴とする請求項５に記載のインクジェット記録方法。
【請求項７】
請求項１乃至３のいずれか一項に記載のインクジェットインクにより非多孔質基材に画像が形成されていることを特徴とする画像形成物。
【発明の詳細な説明】
【技術分野】
【０００１】
本発明の一実施形態は、インクジェットインク、インクジェット記録装置、インクジェット記録方法及び画像形成物に関する。
【背景技術】
【０００２】
インクジェットプリンターは、騒音が低く、ランニングコストが低く、カラー印刷が容易であることから、デジタル信号の出力機器として、一般家庭に広く普及している。
【０００３】
近年では、家庭用のみならず、ディスプレイ、ポスター、掲示板等の産業用途にインクジェット技術が利用されている。
【０００４】
産業用途においては、プラスチックフィルム等の非多孔質基材が使用されている。
【０００５】
一方、環境負荷が少ないことから、家庭用のインクジェットインクとして、水性のインクジェットインクが広く用いられている。
【０００６】
しかしながら、非多孔質基材は、疎水性であるため、水性のインクジェットインクの多孔質基材に対する密着性が低いという問題がある。
【０００７】
特許文献１には、水、顔料、樹脂、水溶性有機溶剤、およびシリコーン系またはフッ素系界面活性剤を含有する水性インクジェットインクが開示されている。このとき、樹脂が、少なくともメタクリル酸メチル、酸モノマー、アルキル基の炭素数が２〜４のアクリル酸アルキルエステル、及びアルキル基の炭素数が６〜１２のアクリル酸アルキルエステルを含有するモノマーから合成された共重合樹脂を含有する。また、共重合樹脂は、酸価が５０〜１２０ｍｇＫＯＨ／ｇであり、ガラス転移温度が３０〜１１０℃であり、重量平均分子量が２００００〜８００００である。
【０００８】
しかしながら、ＰＶＣフィルム、ＰＥＴフィルム及びＰＰフィルムに対する密着性及び画像の光沢度を両立させることができないという問題がある。
【発明の概要】
【発明が解決しようとする課題】
【０００９】
本発明の一実施形態は、上記従来技術が有する問題に鑑み、ＰＶＣフィルム、ＰＥＴフィルム及びＰＰフィルムに対する密着性及び画像の光沢度に優れるインクジェットインクを提供することを目的とする。
【課題を解決するための手段】
【００１０】
本発明の一実施形態は、インクジェットインクにおいて、水、顔料、オレフィン系樹脂粒子、アクリル系樹脂粒子及び沸点が２４０℃以上の水溶性有機溶媒を含む。
【発明の効果】
【００１１】
本発明の一実施形態によれば、ＰＶＣフィルム、ＰＥＴフィルム及びＰＰフィルムに対する密着性及び画像の光沢度に優れるインクジェットインクを提供することができる。
【発明を実施するための形態】
【００１２】
次に、本発明を実施するための形態を説明する。
【００１３】
インクジェットインクにおいて、水、顔料、オレフィン系樹脂粒子、アクリル系樹脂粒子及び沸点が２４０℃以上の水溶性有機溶媒を含む。
【００１４】
オレフィン系樹脂粒子及びアクリル系樹脂粒子は、インクジェットインクを製造する際に、樹脂粒子が水中に分散しているエマルションの形態で添加される。
【００１５】
エマルション中の固形分の含有量は、通常、２０質量％以上である。エマルション中の固形分の含有量が２０％未満であると、インクジェットインクを製造する際の処方の設計が困難になることがある。
【００１６】
このとき、オレフィン系樹脂粒子がＰＰフィルムに対する密着性を促進する。一方、アクリル系樹脂粒子は、ＰＶＣフィルム及びＰＥＴフィルムに対する密着性を促進する。
【００１７】
しかしながら、水、顔料、オレフィン系樹脂粒子及びアクリル系樹脂粒子を含み、沸点が２４０℃以上の水溶性有機溶媒を含まないインクジェットインクを用いると、ＰＶＣフィルム、ＰＥＴフィルム及びＰＰフィルムに対する密着性及び画像の光沢度が低下する。
【００１８】
これは、オレフィン系樹脂粒子及びアクリル系樹脂粒子の造膜速度の違いにより、乾燥過程において均一な膜が形成されないことに加え、オレフィン系樹脂及びアクリル系樹脂の相溶性も低いため、塗膜にムラが発生するためであると考えられる。
【００１９】
そこで、インクジェットインクに沸点が２４０℃以上の水溶性有機溶媒を加えると、ＰＶＣフィルム、ＰＥＴフィルム及びＰＰフィルムに対する密着性及び画像の光沢度が向上する。
【００２０】
その理由は、定かではないが、沸点が２４０℃以上の水溶性有機溶媒は、インクジェットインクの造膜過程において、オレフィン系樹脂粒子及びアクリル系樹脂粒子が造膜するまでプラスチックフィルム上に留まり、オレフィン系樹脂粒子及びアクリル系樹脂粒子の表面を膨潤させて造膜を補助しているものと考えられる。
【００２１】
オレフィン系樹脂とは、オレフィン由来の構成単位を有する樹脂を意味する。
【００２２】
オレフィンとしては、特に限定されないが、エチレン、プロピレン、ブテン等が挙げられ、二種以上併用してもよい。
【００２３】
オレフィンを単独重合又は共重合する際に、触媒を用いてもよい。
【００２４】
触媒としては、特に限定されないが、チーグラー・ナッタ触媒、メタロセン触媒等が挙げられる。中でも、分子量分布が狭い樹脂を合成しやすい観点から、メタロセン触媒が好ましい。
【００２５】
なお、オレフィンと、オレフィン以外のモノマーを共重合して、オレフィン系樹脂を合成してもよい。
【００２６】
オレフィン以外のモノマーとしては、特に限定されないが、アクリル系樹脂に対する相溶性が向上するため、（メタ）アクリル酸エステルが好ましい。
【００２７】
オレフィン系樹脂のエマルションは、オレフィン系樹脂を水中に分散させることにより製造することができる。
【００２８】
オレフィン系樹脂を水中に分散させる方法としては、特に限定されないが、強制乳化法、転相乳化法、Ｄ相乳化法、ゲル乳化法等が挙げられる。中でも、平均粒径を３００ｎｍ以下にできることから、転相乳化法が好ましい。
【００２９】
オレフィン系樹脂を水中に分散させる際に、界面活性剤を用いてもよい。
【００３０】
界面活性剤としては、ノニオン性界面活性剤及びアニオン性界面活性剤を用いることができる。中でも、オレフィン系樹脂粒子の耐水性が良好であるため、ノニオン界面活性剤が好ましい。
【００３１】
ノニオン性界面活性剤としては、特に限定されないが、ポリオキシエチレンアルキルエーテル、ポリオキシエチレンアルキレンアルキルエーテル、ポリオキシエチレン誘導体、ポリオキシエチレン脂肪酸エステル、ポリオキシエチレン多価アルコール脂肪酸エステル、ポリオキシエチレンプロピレンポリオール、ソルビタン脂肪酸エステル、ポリオキシエチレン硬化ひまし油、ポリオキシアルキレン多環フェニルエーテル、ポリオキシエチレンアルキルアミン、アルキルアルカノールアミド、ポリアルキレングリコール（メタ）アクリレート等が挙げられる。中でも、ポリオキシエチレンアルキルエーテル、ポリオキシエチレン脂肪酸エステル、ポリオキシエチレンソルビタン脂肪酸エステル、ポリオキシエチレンアルキルアミンが好ましい。
【００３２】
アニオン性界面活性剤としては、特に限定されないが、アルキル硫酸エステル塩、ポリオキシエチレンアルキルエーテル硫酸塩、アルキルベンゼンスルホン酸塩、α−オレフィンスルホン酸塩、メチルタウリル酸塩、スルホコハク酸塩、エーテルスルホン酸塩、エーテルカルボン酸塩、脂肪酸塩、ナフタレンスルホン酸ホルマリン縮合物等が挙げられる。中でも、ポリオキシエチレンアルキルエーテル硫酸塩、スルホコハク酸塩が好ましい。
【００３３】
オレフィン系樹脂に対する界面活性剤の質量比は、通常、０．００１〜０．３であり、０．０５〜０．２であることが好ましい。オレフィン系樹脂に対する界面活性剤の質量比が０．００１未満であると、オレフィン系樹脂の分散安定性が低下することがあり、０．３を超えると、オレフィン系樹脂粒子の付着性及び耐水性が低下することがある。
【００３４】
オレフィン系樹脂が酸性基を有する場合は、塩基を用いて、酸性基を中和して、水に分散させてもよい。
【００３５】
塩基としては、特に限定されないが、水酸化ナトリウム、水酸化カリウム、アンモニア、メチルアミン、プロピルアミン、ヘキシルアミン、オクチルアミン、エタノールアミン、プロパノールアミン、ジエタノールアミン、Ｎ−メチルジエタノールアミン、ジメチルアミン、ジエチルアミン、トリエチルアミン、Ｎ，Ｎ−ジメチルエタノールアミン、２−ジメチルアミノ−２−メチル−１−プロパノール、２−アミノ−２−メチル−１−プロパノール、モルホリン等が挙げられる。中でも、アンモニア、トリエチルアミン、２−アミノ−２−メチル−１−プロパノール、モルホリンが好ましい。
【００３６】
オレフィン系樹脂のエマルションは、水溶性有機溶媒、防腐剤、レベリング剤、酸化防止剤、光安定剤、紫外線吸収剤等をさらに含んでいてもよい。
【００３７】
アクリル系樹脂とは、（メタ）アクリル酸系モノマー由来の構成単位を有する樹脂を意味する。
【００３８】
（メタ）アクリル酸系モノマーとしては、特に限定されないが、アクリル酸メチル、アクリル酸エチル、アクリル酸ｎ−ブチル、アクリル酸イソブチル、アクリル酸ｔ−ブチル、アクリル酸シクロヘキシル、アクリル酸２−エチルヘキシル、アクリル酸ラウリル、アクリル酸イソボルニル、メタクリル酸メチル、メタクリル酸エチル、メタクリル酸ｎ−ブチル、メタクリル酸イソブチル、メタクリル酸ｔ−ブチル、メタクリル酸シクロヘキシル、メタクリル酸２−エチルヘキシル、メタクリル酸ラウリル、メタクリル酸ベンジル、メタクリル酸イソボルニル等の（メタ）アクリル酸アルキル、アクリル酸、メタクリル酸等のカルボキシル基を有する（メタ）アクリル酸系モノマー、アクリル酸２−ヒドロキシエチル、アクリル酸ヒドロキシプロピル、アクリル酸４−ヒドロキシブチル、メタクリル酸２−ヒドロキシエチル、メタクリル酸ヒドロキシプロピル、メタクリル酸４−ヒドロキシブチル、ポリエチレングリコールモノアクリレート、ポリエチレングリコールモノメタクリレート、ポリプロピレングリコールモノアクリレート、ポリプロピレングリコールモノメタクリレート、ポリテトラメチレングリコールモノアクリレート、ポリテトラメチレングリコールモノメタクリレート等の水酸基を有する（メタ）アクリル酸系モノマー、Ｎ，Ｎ−ジメチルアミノエチルアクリレート、Ｎ，Ｎ−ジエチルアミノエチルアクリレート、Ｎ，Ｎ−ジメチルアミノエチルメタクリレート、Ｎ，Ｎ−ジエチルアミノエチルメタクリレート等の３級アミノ基を有する（メタ）アクリル酸系モノマー、４−メタクリロイルオキシ−２，２，６，６−テトラメチルピペリジン、４−メタクリロイルオキシ−１，２，２，６，６−ペンタメチルピペリジン等のヒンダードアミノ基を有する（メタ）アクリル系モノマー、アクリルアミド、Ｎ，Ｎ−ジメチルアクリルアミド、Ｎ−イソプロピルアクリルアミド、ヒドロキシメチルアクリルアミド、ヒドロキシエチルアクリルアミド、Ｎ，Ｎ−ジメチルアミノプロピルアクリルアミド、２−アクリルアミド−２−メチル−プロパンスルホン酸、ダイアセトンアクリルアミド、Ｎ−メトキシメチルアクリルアミド、Ｎ−エトキシメチルアクリルアミド、Ｎ−ブトキシメチルアクリルアミド、４−メタクリルアミドエチルエチレンウレア等のアミド結合を有する（メタ）アクリル酸系モノマー、（２−メタクリロイルオキシエチル）エチレンウレア等のウレア結合を有するメタ（アクリル）酸系モノマー、アクリル酸グリシジル、アクリル酸メチルグリシジル、メタクリル酸グリシジル、メタクリル酸メチルグリシジル、ビニルベンジルグリシジルエーテル等のエポキシ基を有する（メタ）アクリル酸系モノマー等が挙げられ、二種以上併用してもよい。
【００３９】
なお、（メタ）アクリル酸系モノマーと、（メタ）アクリル酸系モノマー以外のモノマーを共重合して、アクリル系樹脂を合成してもよい。
【００４０】
このとき、全モノマー中の（メタ）アクリル酸系モノマーの含有量は、通常、７０質量％以上であり、８０質量％以上であることが好ましい。
【００４１】
アクリル系樹脂のエマルションは、（メタ）アクリル酸系モノマーを含むモノマー組成物を、乳化剤及び重合開始剤の存在下で乳化重合することにより製造することができる。
【００４２】
乳化剤としては、特に限定されないが、アニオン系乳化剤又はノニオン系乳化剤を用いることができる。
【００４３】
アニオン系乳化剤としては、特に限定されないが、ポリオキシエチレンアルキルエーテル酢酸塩、アルキルベンゼンスルホン酸塩（例えば、アンモニウム塩、ナトリウム塩、カルシウム塩）、アルキルジフェニルエーテルジスルホン酸塩（例えば、アンモニウム塩、ナトリウム塩、カルシウム塩）、ジアルキルサクシネートスルホン酸ナトリウム、ナフタレンスルホン酸ホルマリン縮合物のナトリウム塩、ポリオキシエチレン多環フェニルエーテルの硫酸エステル塩（例えば、アンモニウム塩、ナトリウム塩）、ラウリル酸塩、ポリオキシエチレンアルキルエーテルサルフェート塩、オレイン酸塩等が挙げられる。中でも、ジオクチルスルホコハク酸ナトリウム、ポリオキシエチレンスチレン化フェニルエーテルスルホン酸アンモニウムが好ましい。
【００４４】
ノニオン系乳化剤としては、特に限定されないが、ポリオキシエチレンアルキルエーテル、ポリオキシエチレンアルキルアリルエーテル、ポリオキシエチレンポリオキシプロピレンブロックコポリマー、ポリエチレングリコール脂肪酸エステル、ポリオキシエチレンソルビタン脂肪酸エステル等のポリエチレンオキサイド系ノニオン性界面活性剤が挙げられる。
【００４５】
ポリオキシエチレンアルキルエーテルとしては、ポリオキシエチレンラウリルエーテル、ポリオキシエチレンセチルエーテル、ポリオキシエチレンステアリルエーテル、ポリオキシエチレンオレイルエーテル、ポリオキシエチレンノニルエーテル等が挙げられる。
【００４６】
ポリオキシエチレンアルキルアリルエーテルとしては、ポリオキシエチレンノニルフェニルエーテル等が挙げられる。
【００４７】
ポリエチレングリコール脂肪酸エステルとしては、ポリオキシエチレンソルビタンモノラウリレート、ポリオキシエチレンソルビタンモノステアレート、ポリオキシエチレンソルビタンモノオレエート等が挙げられる。
【００４８】
重合開始剤としては、特に限定されないが、公知のノニオン性重合開始剤又はカチオン性重合開始剤を用いることができる。
【００４９】
カチオン性重合開始剤としては、２，２'−アゾビス（２−アミジノプロパン）の塩酸塩等の水溶性塩を用いることができる。
【００５０】
モノマー組成物を乳化重合する際に、各種アルコール、アルデヒド、メルカプタン等の連鎖移動剤を用いてもよい。
【００５１】
モノマー組成物を仕込む方法としては、特に限定されないが、一括仕込み法、滴下法等が挙げられる。
【００５２】
アクリル系樹脂のエマルションは、水溶性有機溶媒、防腐剤、レベリング剤、酸化防止剤、光安定剤、紫外線吸収剤等をさらに含んでいてもよい。
【００５３】
顔料としては、特に限定されないが、無機顔料及び有機顔料を用いることができ、二種以上併用してもよい。
【００５４】
無機顔料としては、酸化チタン、酸化鉄、炭酸カルシウム、硫酸バリウム、水酸化アルミニウム、バリウムイエロー、カドミウムレッド、クロムイエロー、カーボンブラック等が挙げられる。
【００５５】
カーボンブラックの製造方法としては、特に限定されないが、コンタクト法、ファーネス法、サーマル法等が挙げられる。
【００５６】
有機顔料としては、アゾ顔料（例えば、アゾレーキ、不溶性アゾ顔料、縮合アゾ顔料、キレートアゾ顔料）、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料）、染料キレート（例えば、塩基性染料型キレート、酸性染料型キレート）、ニトロ顔料、ニトロソ顔料、アニリンブラック等が挙げられる。
【００５７】
インクジェットインク中の顔料の含有量は、通常、０．５〜２５質量％であり、２〜１５質量％であることが好ましい。インクジェットインク中の顔料の含有量が０．５質量％未満であると、画像濃度が低下することがあり、２５質量％を超えると、インクジェットインクの吐出安定性が低下することがある。
【００５８】
黒色用の顔料としては、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等が挙げられる。
【００５９】
カラー用の顔料としては、Ｃ．Ｉ．ピグメントイエロー１、３、１２、１３、１４、１７、２４、３４、３５、３７、４２（黄色酸化鉄）、５３、５５、８１、８３、９５、９７、９８、１００、１０１、１０４、１０８、１０９、１１０、１１７、１２０、１３８、１５０、１５３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３、Ｃ．Ｉ．ピグメントグリーン１、４、７、８、１０、１７、１８、３６等が挙げられる。
【００６０】
顔料として、自己分散顔料を用いてもよい。
【００６１】
自己分散顔料は、顔料（例えば、カーボン）の表面に、スルホン酸基、カルボキシル基等の基が付加されており、水中に分散させることができる。
【００６２】
また、顔料として、顔料を含む樹脂粒子を用いてもよい。この場合、顔料の全てが樹脂粒子に封入又は吸着されている必要はなく、顔料の一部がインクジェットインク中に分散していてもよい。
【００６３】
顔料を含む樹脂粒子は、顔料がマイクロカプセルに包含されており、水中に分散させることができる。
【００６４】
顔料の粒径の個数換算における最大頻度は、通常、２０〜１５０ｎｍである。顔料の粒径の個数換算における最大頻度が２０ｎｍ未満であると、経済的にインクジェットインクを製造することが困難になり、１５０ｎｍを超えると、インクジェットインクの吐出安定性及び画像濃度が低下することがある。
【００６５】
顔料を水中に分散させる際には、分散剤を用いてもよい。
【００６６】
分散剤としては、特に限定されないが、高分子分散剤、水溶性界面活性剤等が挙げられる。
【００６７】
沸点が２４０℃以上の水溶性有機溶媒としては、特に限定されないが、ジエチレングリコール（ｂｐ２４５℃）、トリエチレングリコール（ｂｐ２８５℃）、ジプロピレングリコール（ｂｐ２４５℃）、２−ピロリドン（ｂｐ２４５℃）、１，５−ペンタンジオール（ｂｐ２４２℃）、１，６−ヘキサンジオール（ｂｐ２５０℃）、２−エチル−１，３−ヘキサンジオール（ｂｐ２４２℃）、スルホラン（ｂｐ２８５℃）、１，４−シクロヘキサンジメタノール（ｂｐ２８５℃）、２，２−チオジエタノール（ｂｐ２８２℃）、３−ピリジカルビノール（ｂｐ２６６℃）、トリプロピレングリコールメチルエーテル（ｂｐ２４３℃）、トリプロピレングリコールｎ−プロピルエーテル（ｂｐ２６１℃）、プロピレングリコールフェニルエーテル（ｂｐ２４３℃）、トリエチレングリコールメチルエーテル（ｂｐ２４９℃）、トリエチレングリコールメチルエーテル（ｂｐ２４９℃）、トリエチレングリコールエチルエーテル（ｂｐ２５６℃）、ジエチレングリコールｎ−ヘキシルエーテル（ｂｐ２５９℃）、エチレングリコールフェニルエーテル（ｂｐ２４４℃）等が挙げられ、二種以上併用してもよい。中でも、ＰＶＣフィルム、ＰＥＴフィルム及びＰＰフィルムに対する密着性の観点から、ジアルキレングリコール又はトリアルキレングリコールが好ましい。ジアルキレングリコール又はトリアルキレングリコールは、炭素数が多い一方、ＳＰ値が高いため、オレフィン系樹脂粒子及びアクリル系樹脂粒子の造膜を補助しやすいと考えられる。
【００６８】
インクジェットインク中の沸点が２４０℃以上の水溶性有機溶媒の含有量は、通常、１〜３０質量％であり、５〜２０質量％であることが好ましい。インクジェットインク中の沸点が２４０℃以上の水溶性有機溶媒の含有量が１質量％未満であると、インクジェットインクのＰＶＣフィルム、ＰＥＴフィルム及びＰＰフィルムに対する密着性が低下することがあり、３０質量％を超えると、インクジェットインクの吐出安定性が低下することがある。
【００６９】
インクジェットインクは、沸点が２４０℃未満の水溶性有機溶媒をさらに含んでいてもよい。
【００７０】
沸点が２４０℃未満の水溶性有機溶媒としては、特に限定されないが、エチレングリコール、プロピレングリコール、１，２−プロパンジオール、１，３−プロパンジオール、１，２−ブタンジオール、１，３−ブタンジオール、１，４−ブンタジオール、２，３−ブタンジオール、２，２−ジメチル−１，３−プロパンジオール、２−メチル−１，３−プロパンジオール、１，２−ペンタンジオール、２，４−ペンタンジオール、１，２−ヘキサンジオール、２，５−ヘキサンジオール、ヘキシレングリコール等の多価アルコール、プロピレングリコールエチルエーテル、プロピレングリコールｎ−プロピルエーテル、ジプロピレングリコールｎ−プロピルエーテル、プロピレングリコールｎ−ブチルエーテル等の多価アルコールのアルキルエーテル、Ｎ−メチルピロリジノン等の含窒素複素環化合物等が挙げられる。
【００７１】
インクジェットインク中の水溶性有機溶媒の全含有量は、通常、２０〜７０質量％である。インクジェットインク中の水溶性有機溶媒の全含有量が２０質量％未満であると、インクジェットインクの吐出安定性が低下することがあり、７０質量％を超えると、インクジェットインクの吐出安定性及び印字品位が低下することがある。
【００７２】
インクジェットインクは、界面活性剤、防腐防カビ剤、防錆剤、ｐＨ調整剤等をさらに含んでいてもよい。
【００７３】
インクジェットインク中の界面活性剤の含有量は、通常、０．１〜５質量％である。インクジェットインク中の界面活性剤の含有量が０．１質量％未満であると、画像品質が低下することがあり、５質量％を超えると、インクジェットインクの吐出安定性が低下することがある。
【００７４】
界面活性剤としては、ノニオン性界面活性剤、アニオン性界面活性剤のいずれも用いることができる。中でも、顔料の分散安定性と画像品質との関係から、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物等のノニオン性界面活性剤が好ましい。
【００７５】
なお、界面活性剤として、フッ素系界面活性剤及び／又はシリコーン系界面活性剤を用いてもよい。
【００７６】
防腐防黴剤としては、特に限定されないが、１、２−ベンズイソチアゾリン−３−オン、安息香酸ナトリウム、デヒドロ酢酸ナトリウム、ソルビン酸ナトリウム、ペンタクロロフェノールナトリウム、２−ピリジンチオール−１−オキサイドナトリウム等が挙げられる。
【００７７】
防錆剤としては、特に限定されないが、酸性亜硫酸塩、チオ硫酸ナトリウム、チオジグリコール酸アンモン、ジイソプロピルアンモニイウムニトライト、四硝酸ペンタエリスリトール、ジシクロヘキシルアンモニウムニトライト等が挙げられる。
【００７８】
ｐＨ調整剤としては、特に限定されないが、水酸化リチウム、水酸化ナトリウム、水酸化カリウム等のアルカリ金属の水酸化物、炭酸リチウム、炭酸ナトリウム、炭酸カリウム等のアルカリ金属の炭酸塩、４級アンモニウムイオンの水酸化物、ジエタノールアミン、トリエタノールアミン等のアミン、水酸化アンモニウム、４級ホスホニウムイオンの水酸化物等が挙げられる。
【００７９】
インクジェットインクは、水、顔料、ポリオレフィン系樹脂粒子、アクリル系樹脂粒子及び沸点が２４０℃以上の水溶性有機溶媒を含む組成物を攪拌混合することにより製造することができる。
【００８０】
組成物を攪拌混合する際には、攪拌羽根を用いた攪拌機、マグネチックスターラー、高速の分散機等を用いることができる。
【００８１】
インクジェット記録方法は、前述のインクジェットインクを非多孔質性基材に吐出する工程を有する。このため、非多孔質性基材に対する密着性及び画像の光沢度を向上させることができる。
【００８２】
インクジェットインクを非多孔質性基材に吐出する際には、公知のインクジェット記録装置を用いることができる。
【００８３】
非多孔質性基材としては、特に限定されないが、ＰＶＣフィルム、ＰＰフィルム、ＰＥＴフィルム等が挙げられる。
【００８４】
インクジェット記録方法は、インクジェットインクが吐出された非多孔質基材を加熱する工程をさらに有することが好ましい。これにより、画像形成物の耐擦過性を向上させることができる。
【００８５】
インクジェットインクが吐出された非多孔質基材を加熱する加熱装置としては、特に限定されないが、強制空気加熱、輻射加熱、伝導加熱、高周波乾燥、マイクロ波乾燥用の装置等が挙げられる。
【００８６】
インクジェットインクが吐出された非多孔質基材を加熱する温度は、インクジェットインクに含まれる水溶性有機溶媒の種類及び量に応じて、適宜変更することができ、さらに基材の種類に応じて、適宜変更することができる。
【実施例】
【００８７】
次に、本発明の実施例を説明する。なお、部は、質量部を意味する。
【００８８】
＜減成エチレン−プロピレンランダム共重合体の合成＞
プロピレン系ランダム共重合体ウィンテックＷＦＸ４Ｔ（日本ポリプロ社製）を二軸押出機ＴＥＭ−２６ＳＳ（東芝機械社製）に供給して、３５０℃で５時間熱減成させ、減成エチレン−プロピレンランダム共重合体を得た。
【００８９】
＜オレフィン系樹脂のエマルションＡの調製＞
減成エチレン−プロピレンランダム共重合体１００部、メタクリル酸メチル４部、アクリル酸エチルヘキシル４部及びジクミルパーオキサイド３部を混合した後、二軸押出機ＴＥＭ−２６ＳＳ（東芝機械社製）に供給して、１８０℃で５分間反応させ、アクリル酸エステル−オレフィン系共重合体を得た。
【００９０】
攪拌機、冷却管、温度計及び滴下ロートを取り付けた２Ｌの４つ口フラスコに、アクリル酸エステル−オレフィン系共重合体２００部、界面活性剤アミート１０５（ポリオキシエチレンアルキルアミン）（花王社製）３５部、ステアリルグリシジルエーテル８部及びトルエン３６部を入れた後、１２０℃で３０分間攪拌した。次に、２−アミノ−２−メチル−１−プロパノール８部を５分間かけて滴下した後、５分間保持した。さらに、９０℃に熱した高純水９７０部を４０分間かけて滴下した。次に、減圧下、トルエンを留去した後、攪拌しながら室温まで徐々に冷却した。さらに、固形分濃度が４０質量％となるように水分量を調整し、オレフィン系樹脂のエマルションＡを得た。
【００９１】
＜オレフィン系樹脂のエマルションＢの調製＞
アクリル酸エステル−オレフィン系共重合体の代わりに、減成エチレン−プロピレンランダム共重合体を用いた以外は、オレフィン系樹脂のエマルションＡと同様にして、オレフィン系樹脂のエマルションＢを得た。
【００９２】
＜アクリル系樹脂のエマルションの調製＞
滴下装置、温度計、窒素ガス導入管、撹拌装置及び還流冷却管を取り付けた３Ｌの四つ口フラスコに、メチルエチルケトン１０００部を入れた後、７８℃まで昇温させた。次に、ｎ−ブチルメタクリレート７００部、ｎ−ブチルアクリレート４２部、２−ヒドロキシエチルメタクリレート１５０部、メタクリル酸１０８部及びｔ−ブチルパーオキシ−２−エチルヘキサノエート８０部からなる混合液を４時間かけて滴下した後、７８℃で８時間保持した。さらに、室温まで放冷した後、固形分濃度が５０質量％となるように、メチルエチルケトンを加えて、ポリマー溶液を得た。
【００９３】
ポリマー溶液２８部と、１ｍｏｌ／Ｌの水酸化カリウム水溶液１３．６部、メチルエチルケトン２０部及びイオン交換水３０部を攪拌した後、三本ロールミルＥＸＡＫＴ  Ｍ−５０Ｉ（永瀬スクリーン印刷研究所社製）を用いて混練し、ペーストを得た。
【００９４】
得られたペーストをイオン交換水２００部に投入して攪拌した後、エバポレーターを用いて、固形分濃度が４０質量％となるように、メチルエチルケトン及び水を留去した。次に、孔径が５μｍのフィルター（アセチルセルロース膜）を用いて、濾過することにより粗大粒子を除去して、アクリル系樹脂のエマルションを得た。
【００９５】
＜顔料分散液Ａの調製＞
カーボンブラックＭｏｎａｒｃｈ８００（キャボット社製）１５部、アニオン性界面活性剤パイオニンＡ−５１−Ｂ（竹本油脂社製）２部及びイオン交換水８３部をプレミックスした後、ディスクタイプのビーズミルＫＤＬ型（シンマルエンタープライゼス社製）を用いて、７時間循環分散させて、顔料分散液Ａを得た。このとき、メディアとしては、直径が０．３ｍｍジルコニアボールを用いた。
【００９６】
＜顔料分散液Ｂの調製＞
カーボンブラックの代わりに、ピグメントブルー１５：３を用いた以外は、顔料分散液Ａと同様にして、顔料分散液Ｂを得た。
【００９７】
＜顔料分散液Ｃの調製＞
カーボンブラックの代わりに、ピグメントレッド１２２を用いた以外は、顔料分散液Ａと同様にして、顔料分散液Ｃを得た。
【００９８】
＜顔料分散液Ｄの調製＞
カーボンブラックの代わりに、ピグメントイエロー７４を用いた以外は、顔料分散液Ａと同様にして、顔料分散液Ｄを得た。
【００９９】
＜実施例１＞
４０部の顔料分散液Ａ、５部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、ジエチレングリコール（ｂｐ２４５℃）１０部、１，３−ブタンジオール（ｂｐ２０３℃）１８部、防腐防黴剤プロキセルＬＶ（アビシア社製）０．１部、イオン交換水１９．９部を混合攪拌した後、孔径が０．２μｍのポリプロピレンフィルターを用いて濾過して、インクジェットインクを得た。
【０１００】
＜実施例２＞
４０部の顔料分散液Ｂ、５部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、トリエチレングリコール（ｂｐ２８５℃）５部、１，３−ブタンジオール（ｂｐ２０３℃）１８部、防腐防黴剤プロキセルＬＶ（アビシア社製）０．１部及びイオン交換水２４．９部を混合攪拌した後、孔径が０．２μｍのポリプロピレンフィルターを用いて濾過して、インクジェットインクを得た。
【０１０１】
＜実施例３＞
４０部の顔料分散液Ｃ、８部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、ジプロピレングリコール（ｂｐ２４５℃）７部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０２】
＜実施例４＞
４０部の顔料分散液Ｄ、５部のオレフィン系樹脂のエマルションＡ、アクリル系樹脂のエマルションのボンコートＲ−３３８０−Ｅ（ＤＩＣ社製）５部、界面活性剤（ＣＨ３（ＣＨ２）１２Ｏ（ＣＨ２ＣＨ２Ｏ）３ＣＨ２ＣＯＯＨ）２部、トリエチレングリコール（ｂｐ２８５℃）５部、ジエチレングリコール（ｂｐ２４５℃）５部、１，３−ブタンジオール（ｂｐ２０３℃）１８部、防腐防黴剤プロキセルＬＶ（アビシア社製）０．１部及びイオン交換水２４．９部を混合攪拌した後、孔径が０．２μｍのポリプロピレンフィルターを用いて濾過して、インクジェットインクを得た。
【０１０３】
＜実施例５＞
４０部の顔料分散液Ａ、５部のオレフィン系樹脂のエマルションＢ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、ジエチレングリコール（ｂｐ２４５℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０４】
＜実施例６＞
４０部の顔料分散液Ｂ、５部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、１，５−ペンタンジオール（ｂｐ２４２℃）５部、１，３−ブタンジオール（ｂｐ２０３℃）１８部、防腐防黴剤プロキセルＬＶ（アビシア社製）０．１部及びイオン交換水２４．９部を混合攪拌した後、孔径が０．２μｍのポリプロピレンフィルターを用いて濾過して、インクジェットインクを得た。
【０１０５】
＜実施例７＞
４０部の顔料分散液Ａ、５部のオレフィン系樹脂のエマルションＢ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、１，６−ヘキサンジオール（ｂｐ２５０℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０６】
＜比較例１＞
４０部の顔料分散液Ａ、５部のオレフィン系樹脂のエマルションＡ、界面活性剤（ＣＨ３（ＣＨ２）１２Ｏ（ＣＨ２ＣＨ２Ｏ）３ＣＨ２ＣＯＯＨ）２部、１，６−ヘキサンジオール（ｂｐ２５０℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０７】
＜比較例２＞
４０部の顔料分散液Ａ、５部のアクリル系樹脂のエマルションＡ、界面活性剤（ＣＨ３（ＣＨ２）１２Ｏ（ＣＨ２ＣＨ２Ｏ）３ＣＨ２ＣＯＯＨ）２部、１，６−ヘキサンジオール（ｂｐ２５０℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０８】
＜比較例３＞
４０部の顔料分散液Ａ、５部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、１，３−プロパンジオール（ｂｐ２１３℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１０９】
＜比較例４＞
４０部の顔料分散液Ａ、５部のオレフィン系樹脂のエマルションＡ、アクリル系樹脂のエマルション５部、界面活性剤（ＣＨ３（ＣＨ２）１２Ｏ（ＣＨ２ＣＨ２Ｏ）３ＣＨ２ＣＯＯＨ）２部、ジプロピレングリコールｎ−プロピルエーテル（ｂｐ２１３℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１１０】
＜比較例５＞
４０部の顔料分散液Ａ、界面活性剤（ＣＨ３（ＣＨ２）１２Ｏ（ＣＨ２ＣＨ２Ｏ）３ＣＨ２ＣＯＯＨ）２部、ジエチレングリコール（ｂｐ２４５℃）１０部、１，３−ブタンジオール（ｂｐ２０３℃）１８部、防腐防黴剤プロキセルＬＶ（アビシア社製）０．１部及びイオン交換水１９．９部を混合攪拌した後、孔径が０．２μｍのポリプロピレンフィルターを用いて濾過して、インクジェットインクを得た。
【０１１１】
次に、実施例及び比較例のインクジェットインクの非多孔質基材に対する密着性及び画像の光沢度を評価した。
【０１１２】
＜非多孔質基材に対する密着性＞
インクジェットインクをインクジェットプリンターＩＰＳｉＯ  ＧＸｅ５５００（リコー製）に充填した後、ＰＶＣフィルム、ＰＰフィルム及びＰＥＴフィルムにベタ画像を印刷し、自然乾燥させた。
【０１１３】
ベタ画像部に対して、布粘着テープ１２３ＬＷ−５０（ニチバン社製）を用いる碁盤目剥離試験における試験升目１００個の剥がれ具合により、非多孔質基材に対する密着性を評価した。なお、１００個の升目のどれにも剥がれが見られない場合をＡ、１００個の升目のうち、１〜５個に剥がれが見られる場合をＢ、１００個の升目のうち、６個以上に剥がれが見られる場合をＣとして、判定した。
【０１１４】
＜画像の光沢度＞
インクジェットインクをインクジェットプリンターＩＰＳｉＯ  ＧＸｅ５５００（リコー製）に充填した後、ＰＶＣフィルムにベタ画像を印刷し、自然乾燥させた。
【０１１５】
光沢度計４５０１（ＢＹＫ  Ｇａｒｄｅｎｅｒ社製）を用いて、ベタ画像部の６０°光沢度を測定し、画像の光沢度を評価した。なお、６０°光沢度が１００％以上である場合をＡ、８１％以上１００％未満である場合をＢ、６０％以上８０％未満である場合をＣ、６０％未満である場合をＤとして、判定した。
【０１１６】
表１に、実施例及び比較例のインクジェットインクの非多孔質基材に対する密着性及び画像の光沢度の評価結果を示す。
【０１１７】
【表１】
2014159533.tif 000002
表１から、実施例１〜７のインクジェットインクは、ＰＶＣフィルム、ＰＥＴフィルム及びＰＰフィルムに対する密着性及び画像の光沢度に優れることがわかる。
【０１１８】
一方、比較例１のインクジェットインクは、アクリル系樹脂粒子を含まないため、ＰＶＣフィルム及びＰＥＴフィルムに対する密着性が低下する。
【０１１９】
比較例２のインクジェットインクは、オレフィン系樹脂粒子を含まないため、ＰＰフィルムに対する密着性が低下する。
【０１２０】
比較例３、４のインクジェットインクは、沸点が２４０℃以上の水溶性有機溶媒を含まないため、非多孔質基材に対する密着性及び画像の光沢度が低下する。
【０１２１】
比較例５のインクジェットインクは、オレフィン系樹脂粒子及びアクリル系樹脂粒子を含まないため、非多孔質基材に対する密着性及び画像の光沢度が低下する。
【０１２２】
次に、実施例１のインクジェットインクの画像形成物の耐擦過性を評価した。
【０１２３】
＜画像形成物の耐擦過性１＞
実施例１のインクジェットインクをインクジェットプリンターＩＰＳｉＯ  ＧＸｅ５５００（リコー製）に充填した後、ＰＶＣフィルムにベタ画像を印刷し、自然乾燥させた。
【０１２４】
サザーランド形ラボテスターを用いて、摺動子にＰＶＣフィルムを貼り、ベタ画像の上を３０往復させたところ、僅かに剥がれが見られた。
【０１２５】
＜画像形成物の耐擦過性２＞
実施例１のインクジェットインクをインクジェットプリンターＩＰＳｉＯ  ＧＸｅ５５００（リコー製）に充填した後、ＰＶＣフィルムにベタ画像を印刷し、６０℃で３０分間乾燥させた。
【０１２６】
サザーランド形ラボテスターを用いて、摺動子にＰＶＣフィルムを貼り、ベタ画像の上を３０往復させたところ、全く剥がれが見られず、擦過痕も殆ど見られなかった。
【０１２７】
以上のことから、加熱乾燥させることにより画像形成物の耐擦過性が向上することがわかる。
【先行技術文献】
【特許文献】
【０１２８】
【特許文献１】特開２０１１−９４０８２号公報